(57)【要約】【課題】整泡性能に優れ、揮発や臭気が抑制され作業性にも優れた樹脂エマルションの整泡剤、更に樹脂エマルションへの溶解性が良くハンドリング性に優れた樹脂エマルションの整泡剤を提供する。【解決手段】本発明の整泡剤は、樹脂エマルションに使用される整泡剤であって、脂肪酸塩を含有し、脂肪酸塩は、構成脂肪酸中にパルミチン酸とステアリン酸を含み、かつ全構成脂肪酸中におけるパルミチン酸とステアリン酸の合計量が７０質量％超であり、脂肪酸塩は、カリウム塩、ナトリウム塩およびエタノールアミン塩から選ばれる少なくとも１種であることを特徴としている。【選択図】図１
2020093253.tif 000002
【特許請求の範囲】
【請求項１】
樹脂エマルションに使用される整泡剤であって、
脂肪酸塩を含有し、
前記脂肪酸塩は、構成脂肪酸中にパルミチン酸とステアリン酸を含み、かつ全構成脂肪酸中におけるパルミチン酸とステアリン酸の合計量が７０質量％超であり、
前記脂肪酸塩は、カリウム塩、ナトリウム塩およびエタノールアミン塩から選ばれる少なくとも１種である、整泡剤。
【請求項２】
前記脂肪酸塩は、構成脂肪酸におけるパルミチン酸とステアリン酸の質量比が５：９５〜９５:５である、請求項１に記載の整泡剤。
【発明の詳細な説明】
【技術分野】
【０００１】
本発明は、樹脂エマルションの整泡剤に関する。
【背景技術】
【０００２】
樹脂エマルションを起泡させる技術は、その一例として、樹脂エマルションを微発泡させたものを材料表面に塗布し、加熱処理してスポンジ状の樹脂を蒸着させる目的に使用されている。
【０００３】
このような目的等の樹脂エマルションを起泡させる技術で重要なことは、はじめに泡立たせた泡が変化しないことである。そこで起泡させる技術に加えて、整泡剤が使用されている。
【０００４】
特許文献１には気泡安定剤としてステアリン酸アンモニウムが例示されているが、樹脂エマルションの整泡剤には、アンモニウム石けんであるステアリン酸アンモニウムが頻繁に使用される。
【０００５】
しかし、アンモニウム石けんは、樹脂エマルションに細かい泡を生成できる一方で、化合物の揮発性が高く、特に上記のような加熱を伴う工程において揮発分が多くなり、作業環境を悪化させる。また化合物の臭気が強く、この点でも作業者への負担が大きい。
【０００６】
このような背景において、アンモニウム石けんに代わる整泡剤が市場から要望されている。すなわち、整泡性能と低揮発性を併せ持つ整泡剤が望まれている。
【０００７】
特許文献２には、起泡させる樹脂エマルションにステアリン酸カリウムを添加することが開示されている。しかし、ある程度の量の水に溶解しても常温において固形であるため、樹脂エマルションへの溶解性が低く、樹脂エマルションに均一に溶解するためには、樹脂エマルションの加熱あるいは希釈が必要でありハンドリング性の面で劣る。また、溶解が不十分の場合には整泡剤に求められる泡の安定性が十分に得られない。
【０００８】
樹脂エマルションに関するものではないが、特許文献４、５には、トナー用樹脂の軟化剤であるコハク酸ジエトキシエチルを希釈溶媒に溶解させた定着液に、起泡剤としてパルミチン酸カリウムとステアリン酸カリウムとミリスチン酸カリウムの混合脂肪酸塩を配合し、泡状定着液を調製したことが実施例に記載されている。しかし、全構成脂肪酸中におけるパルミチン酸とステアリン酸の合計量が少なく、樹脂エマルションの整泡剤として使用した場合、泡の安定性、つまり十分な整泡性能が得られない。
【先行技術文献】
【特許文献】
【０００９】
【特許文献１】特表２００９−５４１０２９号公報
【特許文献２】特開２０１５−１１６５１０号公報
【特許文献３】特開２００８−０５８５５０号公報
【特許文献４】特開２０１０−２６０２２８号公報
【発明の概要】
【発明が解決しようとする課題】
【００１０】
本発明は、以上の事情に鑑みてなされたものであり、整泡性能に優れ、揮発や臭気が抑制され作業性にも優れた樹脂エマルションの整泡剤を提供することを課題としている。
【００１１】
また本発明は、上記の課題に加え、樹脂エマルションへの溶解性が良くハンドリング性に優れた樹脂エマルションの整泡剤を提供することを、更に別の課題としている。
【課題を解決するための手段】
【００１２】
上記の課題を解決するために、本発明の整泡剤は、樹脂エマルションに使用される整泡剤であって、
脂肪酸塩を含有し、
脂肪酸塩は、構成脂肪酸中にパルミチン酸とステアリン酸を含み、かつ全構成脂肪酸中におけるパルミチン酸とステアリン酸の合計量が７０質量％超であり、
脂肪酸塩は、カリウム塩、ナトリウム塩およびエタノールアミン塩から選ばれる少なくとも１種であることを特徴としている。
【発明の効果】
【００１３】
本発明の樹脂エマルションの整泡剤は、整泡性能に優れ、揮発性や臭気が抑制され作業性にも優れている。
【００１４】
別の観点において、本発明の樹脂エマルションの整泡剤は、整泡性能に優れ、揮発や臭気が抑制され作業性にも優れ、更に、樹脂エマルションへの溶解性が良くハンドリング性に優れている。
【図面の簡単な説明】
【００１５】
【図１】実施例１の整泡剤をアクリル樹脂エマルションに添加し撹拌後、液表面の泡を合成繊維上に塗布した際における、経時での泡の状態を示す写真である。
【図２】比較例１の整泡剤をアクリル樹脂エマルションに添加し撹拌後、液表面の泡を合成繊維上に塗布した際における、経時での泡の状態を示す写真である。
【図３】比較例５の整泡剤をアクリル樹脂エマルションに添加し撹拌後、液表面の泡を合成繊維上に塗布した際における、経時での泡の状態を示す写真である。
【発明を実施するための形態】
【００１６】
以下に、本発明を詳細に説明する。
【００１７】
本発明の整泡剤は、脂肪酸塩を含有し、この脂肪酸塩は、構成脂肪酸中にパルミチン酸とステアリン酸を含む。パルミチン酸とステアリン酸をいずれも含むことで、泡の安定性が良くなり整泡性能に優れている。またステアリン酸と共にパルミチン酸を含むことで、樹脂エマルションへの溶解性が良くハンドリング性に優れている。すなわち、樹脂エマルションへの溶解性が優れることから、加熱、希釈等の溶解工程を省くことが可能であり、作業の効率化を図ることができる。
【００１８】
本発明の整泡剤は、全構成脂肪酸中におけるパルミチン酸とステアリン酸の合計量が７０質量％超である。これにより、泡の安定性が良くなり整泡性能に優れたものとなる。この点を考慮すると、上記合計量は７１質量％以上が好ましく、７３質量％以上がより好ましく、７５質量％以上が更に好ましい。
【００１９】
本発明の整泡剤において、脂肪酸塩は、構成脂肪酸におけるパルミチン酸とステアリン酸の質量比（パルミチン酸：ステアリン酸）は５：９５以上９５：５以下（５：９５〜９５：５）が好ましく、１０：９０以上９０：１０以下（１０：９０〜９０：１０）がより好ましく、１５：８５以上８５：１５以下（１５：８５〜８５：１５）が更に好ましい。樹脂エマルションへの溶解性が良くハンドリング性に優れる点を考慮すると、構成脂肪酸におけるパルミチン酸とステアリン酸の質量比（パルミチン酸：ステアリン酸）は５０：５０以上が好ましく、５５：４５以上がより好ましく、６０：４０以上が更に好ましい。また泡の安定性が良くなり整泡性能に優れる点を考慮すると、構成脂肪酸におけるパルミチン酸とステアリン酸の質量比（パルミチン酸：ステアリン酸）は９８：２以下が好ましく、９５:５以下がより好ましく、９０：１０以下が更に好ましい。ハンドリング性と整泡性能の点から、構成脂肪酸におけるパルミチン酸とステアリン酸の質量比（パルミチン酸：ステアリン酸）として５０：５０〜９５:５は好ましい範囲である。
【００２０】
本発明の整泡剤において、脂肪酸塩は、カリウム塩、ナトリウム塩およびエタノールアミン塩から選ばれる少なくとも１種である。これらの対塩を用いることで、揮発や臭気が抑制され作業性に優れる。すなわち、従来において整泡剤に使用されているアンモニウム塩に比べて揮発分はほとんどないことから、作業環境を悪化させることがなく、加熱を伴う工程においても作業場の汚染を軽減することができる。また臭気が少なく作業者の負担を軽減できる。
【００２１】
これらの対塩の中でも、揮発や臭気が抑制され作業性に優れる点を考慮すると、カリウム塩、ナトリウム塩が好ましい。また、同じ脂肪酸組成でもナトリウム塩よりカリウム塩の方が融点が下がり、整泡剤の流動性が良好となってハンドリング性に優れる点を考慮すると、カリウム塩がより好ましい。
【００２２】
本発明の整泡剤において、必須であるパルミチン酸とステアリン酸以外の構成脂肪酸は、特に限定されず、飽和脂肪酸であってもよく、不飽和脂肪酸であってもよい。また上記構成脂肪酸は、１種単独であってもよく、２種以上であってもよい。本発明の効果を得る観点より、上記構成脂肪酸は、炭素数４以上が好ましく、８以上がより好ましく、１２以上が更に好ましく、１４以上が特に好ましい。また炭素数２４以下が好ましく、２２以下がより好ましく、２０以下が更に好ましく、１８以下が特に好ましい。
【００２３】
上記構成脂肪酸のうち、飽和脂肪酸としては、例えば、酪酸（４）、カプロン酸（６）、カプリル酸（８）、カプリン酸（１０）、ラウリン酸（１２）、ミリスチン酸（１４）、アラキジン酸（２０）、ベヘン酸（２２）、リグノセリン酸（２４）等が挙げられる。なお、上記の数値表記は、脂肪酸の炭素数である。
【００２４】
上記構成脂肪酸のうち、不飽和脂肪酸としては、例えば、ミリストレイン酸（１４：１）、パルミトレイン酸（１６：１）、ヒラゴン酸（１６：３）、オレイン酸（１８：１）、リノール酸（１８：２）、リノレン酸（１８：３）、エイコセン酸（２０：１）、エルカ酸（２２：１）、セラコレイン酸（２４：１）等が挙げられる。なお、上記不飽和脂肪酸についての括弧内の数値表記は、左側が脂肪酸の炭素数であり、右側が二重結合数を意味する。
【００２５】
本発明の整泡剤は、脂肪酸塩単独であってもよいが、この脂肪酸塩を含む組成物であってもよい。組成物の態様は特に限定されないが、整泡剤の流動性が良好となってハンドリング性に優れる点を考慮すると、脂肪酸塩を溶媒に溶解または分散した流動状組成物が好ましい。流動状組成物における溶媒としては、特に限定されないが、例えば、水、メタノール、エタノール、プロパノール、イソプロパノール、ブタノール等のアルコール類、エチレングリコール、プロピレングリコール、１，３−ブチレングリコール、ジエチレングリコール、ジプロピレングリコール、へキシレングリコール、グリセリン等の多価アルコール類、酢酸メチル、酢酸エチル、酢酸イソプロピル等のエステル類、エチルエーテル等のエーテル類、アセトン等のケトン類、アセトニトリル等の水溶性有機溶媒、ヘキサン、ヘプタン等の脂肪族炭化水素、トルエン等の芳香族炭化水素等の非水溶性有機溶媒等が挙げられる。これらは１種単独で使用してもよく、２種以上を組み合わせて使用してもよい。これらの中でも、水、または水と水溶性有機溶剤との混合物である水性溶媒が好ましい。
【００２６】
流動状組成物における脂肪酸塩の含有量は、溶媒や脂肪酸塩の種類にもより特に限定されないが、脂肪酸塩の濃度や、整泡剤の流動性が良好となってハンドリング性に優れる点を考慮すると、０．１〜１５．０質量％が好ましく、０．１〜１０．０質量％がより好ましい。
【００２７】
また、長鎖脂肪酸塩は、脂肪酸塩自身が結晶化しやすく、水溶液の濃度を上げるとゲルを形成し取扱いが非常に困難になるが、脂肪酸塩のケン化反応前もしくは脂肪酸塩を希釈する際に上記の様な水性溶媒を添加することで、脂肪酸塩の濃度を上げた際にも良好な流動性が得られる。
【００２８】
流動状組成物は、脂肪酸塩と溶媒以外に、その他の添加成分を含んでもよい。このような添加成分としては、例えば、酸化防止剤、キレート剤、脂肪酸塩以外の界面活性剤等が挙げられる。これらの中でも、流動状組成物の外観が改善し、組成物の安定性が向上する点で、キレート剤を添加することが好ましく、流動性が向上する点で、脂肪酸塩以外の界面活性剤を添加することが好ましい。
【００２９】
キレート剤としては、金属イオンと錯体または塩を形成するものであれば特に限定されないが、例えば、アミノカルボン酸系キレート剤やホスホン酸系キレート剤が挙げられ、これらの中でも、アミノカルボン酸系キレート剤が好ましい。
【００３０】
脂肪酸塩以外の界面活性剤としては、非イオン界面活性剤、陰イオン界面活性剤、陽イオン界面活性剤、両性界面活性剤が挙げられる。
【００３１】
本発明の整泡剤は、樹脂エマルションに使用される。
【００３２】
この樹脂エマルションは、例えば起泡して使用される。樹脂エマルションを発泡させる方法としては、化学発泡、物理発泡が挙げられる。化学発泡では、起泡技術として、起泡剤、発泡樹脂等が使用される。物理発泡では、起泡技術として、ホモミキサー等が使用される。これらの技術で重要なことは、はじめに泡立たせた泡が変化しないことである。そこで起泡技術に加えて、整泡剤が使用される。
【００３３】
本発明において、樹脂エマルションは、樹脂が水、または水と水溶性有機溶剤との混合物である水性溶媒に分散した安定な分散体である。
【００３４】
本発明において、樹脂の用語は、ポリマーやプレポリマー、これらとオリゴマーやモノマーとの混合物、またゴム、エラストマー等を広義に包含する。樹脂としては、特に限定されないが、例えば、（メタ）アクリル系樹脂、オレフィン系樹脂、スチレン系樹脂、エステル系樹脂、エーテル系樹脂、塩化ビニル系樹脂、フッ素系樹脂、ビニル系樹脂、ポリカーボネート系樹脂、ポリアミド系樹脂、ポリイミド系樹脂、ポリアミドイミド系樹脂、ポリマレイミド系樹脂、ポリビニルピロリドン系樹脂、ポリウレタン系樹脂、ポリスルホン系樹脂、ブタジエン−スチレン系共重合体、アクリロニトリル−スチレン系共重合体、アクリロニトリル−ブタジエン−スチレン系共重合体、スチレン−イソプレン系共重合体、スチレン−アクリル酸系共重合体、塩化ビニル−塩化ビニリデン−アクリロニトリル系共重合体等の熱可塑性樹脂や、フェノール系樹脂、尿素系樹脂、メラミン系樹脂、不飽和ポリエステル系樹脂、アルキド系樹脂、エポキシ系樹脂、エピスルフィド系樹脂、アクリルメラミン系樹脂、アクリルウレタン系樹脂等の熱硬化性樹脂が挙げられる。これらは１種単独で使用してもよく、２種以上を組み合わせて使用してもよい。
【００３５】
樹脂エマルションへの本発明の整泡剤の添加量は、特に限定されず樹脂エマルションの種類等にもよるが、例えば、樹脂エマルションを基準として、有効分換算で０．０１〜１０．０質量％である。
【００３６】
樹脂エマルションには、本発明の整泡剤の他に、その効果を損なわない範囲内において、その他の添加成分を含んでもよい。このような添加成分としては、特に限定されないが、例えば、起泡剤、酸化防止剤、顔料、染料、可塑剤、帯電防止剤、無機微粒子、キレート剤等が挙げられる。起泡剤としては、特に限定されないが、例えば、アニオン性界面活性剤、非イオン性界面活性剤等が挙げられる。
【００３７】
本発明の整泡剤の使用目的は特に限定されないが、例えば、樹脂エマルションを微発泡させたものを材料表面に塗布し、加熱処理してスポンジ状の樹脂を蒸着させる技術に使用できる。このような技術の用途としては、例えば、ダッシュボード、衝撃吸収材、遮音シート、吸音シート等が挙げられる。  本発明の整泡剤は、揮発や臭気が抑制され作業性に優れることから、作業環境を悪化させることがなく、上記のような加熱を伴う工程においても作業場の汚染を軽減することができる。また臭気が少なく作業者の負担を軽減できる。
【実施例】
【００３８】
以下に、実施例により本発明を更に詳しく説明するが、本発明はこれらの実施例に限定されるものではない。
【００３９】
１．整泡剤（流動状組成物）の調製
表１に示す実施例および比較例の脂肪酸石けんを水に溶解し、有効分１０質量％の整泡剤を調製した。水への溶解に際しては、常温での溶解が困難な場合には必要に応じて加熱し、その後冷却して整泡剤とした。
【００４０】
得られた整泡剤は、常温で樹脂エマルションに有効分換算で１０００ｐｐｍ添加した。
【００４１】
２．評価
（１）整泡性能
樹脂エマルションに整泡剤を有効分換算で１０００ｐｐｍ添加した後、ミキサーで１分間撹拌した。液表面の泡を合成繊維上に塗布し、泡の持続性（整泡性能）を外観から目視で以下の基準により評価した。
評価基準
◎＋：泡の消失時間が１５分以上
◎：泡の消失時間が１０分以上
○：泡の消失時間が５分以上１０分未満
△：泡の消失時間が３分以上５分未満
×：泡の消失時間が３分未満
【００４２】
（２）揮発性
パネル２０名により（対象：上記整泡剤、整泡剤を添加した上記樹脂エマルションなど）の臭気を（条件：常温、加熱時など）以下の基準により評価した。
評価基準
◎：パネル２０名中、１８人以上が臭気を感じないと評価した。
○：パネル２０名中、１５人以上１８人未満が臭気を感じないと評価した。
×：パネル２０名中、臭気を感じないと評価したのは１５人未満であった。
【００４３】
（３）ハンドリング性（整泡剤の流動性と樹脂エマルションへの溶解性）
上記において有効分１０質量％に希釈後の整泡剤の常温での流動性と樹脂エマルションへの溶解性から以下の基準により評価した。
評価基準
◎：整泡剤に流動性があり、樹脂エマルションに対する溶解性も優れる。
○：整泡剤に流動性があるが粘性であり、樹脂エマルションに対する溶解性は優れる。
×：整泡剤に流動性がなく、樹脂エマルションに対する溶解性も劣る。
【００４４】
実施例および比較例の整泡剤における脂肪酸塩の組成を表１に示し、これらの評価結果を表２に示す。なお、表２の各評価項目において、◎＋、◎と〇の評価は発明の課題を解決していると判断し、△と×の評価は発明の課題を解決していないと判断した。各評価項目において、〇の評価に対して◎＋、◎の評価は発明の効果がより顕著である。
【００４５】
【表１】
2020093253.tif 000003
【００４６】
【表２】
2020093253.tif 000004
【００４７】
表１および表２において、実施例１〜８では、脂肪酸塩は、構成脂肪酸中にパルミチン酸とステアリン酸を含み、かつ全構成脂肪酸中におけるパルミチン酸とステアリン酸の合計量が７０質量％超であり、脂肪酸塩は、カリウム塩、ナトリウム塩およびエタノールアミン塩から選ばれる少なくとも１種である整泡剤を用いた。樹脂エマルションの種類は、実施例１〜６、８がアクリル樹脂エマルションを用い、実施例７がウレタン樹脂エマルションを用いた。実施例１〜８に用いた整泡剤は整泡性、揮発性、ハンドリング性のいずれも◎＋、◎もしくは〇の評価であった。図１には、上記整泡性能の評価において、実施例１の整泡剤をアクリル樹脂エマルションに添加し撹拌後、液表面の泡を合成繊維上に塗布した際における、経時での泡の状態を示している。
【００４８】
実施例１〜３は、脂肪酸塩としてカリウム塩を用いた。これらは整泡性、揮発性、ハンドリング性のいずれも◎の評価であり、バランスのとれた良好な結果であることを示している。
【００４９】
実施例８は、ステアリン酸比率が多い脂肪酸塩でありカリウム塩を用いた。これは最も高い整泡性を示した。
【００５０】
実施例４は、脂肪酸塩の組成は実施例１と同一であるが、脂肪酸塩としてトリエタノールアミン塩を用いた。この場合、揮発性の評価は〇となり、カリウム塩を用いた実施例１はそれに比べてより揮発性に優れていた。
【００５１】
実施例５は、脂肪酸塩としてナトリウム塩を用いた。パルミチン酸とステアリン酸以外の脂肪酸は融点の低いオレイン酸であるが、ハンドリング性の評価は〇となり、カリウム塩を用いた実施例１〜３はそれに比べてよりハンドリング性に優れていた。
【００５２】
実施例６は、構成脂肪酸におけるパルミチン酸とステアリン酸の質量比を４０：６０としたが、ハンドリング性の評価は〇となり、パルミチン酸がステアリン酸に対してより多い実施例２はそれに比べてよりハンドリング性に優れていた。
【００５３】
実施例７は、実施例１のアクリル樹脂エマルションをウレタン樹脂エマルションに変更したものであるが、いずれの性能も◎の評価であった。
【００５４】
比較例１〜６はいずれもアクリル樹脂エマルションを用いて試験している。比較例１は、実施例１〜３と同じくカリウム塩を用いたが、構成脂肪酸はパルミチン酸のみである。この場合、整泡性に劣るものであった。図２には、上記整泡性能の評価において、比較例１の整泡剤をアクリル樹脂エマルションに添加し撹拌後、液表面の泡を合成繊維上に塗布した際における、経時での泡の状態を示している。
【００５５】
比較例２は、実施例１〜３と同じくカリウム塩を用いたが、構成脂肪酸はステアリン酸のみである。この場合、整泡性とハンドリング性に劣るものであった。
【００５６】
比較例３は、従来の整泡剤であるステアリン酸アンモニウムを用いたが、揮発性に劣るものであった。
【００５７】
比較例４〜６は、全構成脂肪酸中におけるパルミチン酸とステアリン酸の合計量が７０質量％以下である整泡剤を用いた。この場合、いずれも整泡性に劣るものであり、比較例５はハンドリング性に劣るものであった。図３には、上記整泡性能の評価において、比較例５の整泡剤をアクリル樹脂エマルションに添加し撹拌後、液表面の泡を合成繊維上に塗布した際における、経時での泡の状態を示している。
【００５８】
表１、表２に記載した脂肪酸塩はいずれも脂肪酸塩濃度１０％水溶液の評価であるが、これより高濃度の脂肪酸塩水溶液を表３に示す助剤成分を併用することで調製し、得られた脂肪酸塩のハンドリング性、経時安定性と耐熱性を評価した。
【００５９】
表３の脂肪酸塩はいずれも実施例７の高濃度脂肪酸塩水溶液であり、脂肪酸とアルカリのケン化反応前に助剤成分を添加して調製した。なお、固形の脂肪酸塩を希釈調製する際に助剤成分を添加しても良い。
【００６０】
【表３】
2020093253.tif 000005
【００６１】
経時安定性および耐熱性については、以下の基準で評価した。
【００６２】
（４）経時安定性
調製した脂肪酸塩を２５℃の環境下で１ヵ月保管し、外観の状態変化から評価した。
評価基準
◎：変化なし
○：分離するが加温すると均一な状態に戻る。
×：分離又は析出があり、加温しても状態が戻らない。
【００６３】
（５）耐熱性
調製した脂肪酸塩を105℃/2時間で脱水乾燥した後、残留物を170℃/1時間で加熱。脱水乾燥した残留物の170℃加熱処理前後の重量変化が５％以下であるものを耐熱性良好(○)とした。
【００６４】
結果を表４、表５に示す。
【００６５】
【表４】
2020093253.tif 000006
【００６６】
【表５】
2020093253.tif 000007
【００６７】
表４に示したように、実施例９〜３１は、ハンドリング性および経時安定性のいずれも良好（評価◎または〇）であることが確認された、また、表５に示したように、実施例１０、１４、１７、３０は、耐熱性も良好であることが確認された。
【図１】
2020093253.tif 000008
【図２】
2020093253.tif 000009
【図３】
2020093253.tif 000010